(57)【要約】【課題】熱可塑性樹脂組成物を成形してなる機械要素部品または構造部材と、摩擦抵抗を低減した摺動部材とを一体化した複合体を提供する。【解決手段】摺動繊維（Ａ）（２ａ）と熱融着繊維（Ｂ）（２ｂ）とを含む布帛（Ｃ）（２）と、熱可塑性樹脂（Ｄ）（３）とを熱融着した複合体であって、前記熱融着繊維（Ｂ）の融点（ＴｍＢ）と、前記熱可塑性樹脂（Ｄ）の融点（ＴｍＤ）とがいずれも２２０℃以上であり、かつＴｍＢ≦ＴｍＤ＋５０℃の関係を満たすことを特徴とする複合体。【選択図】図１
2015140388.tif 000002
【特許請求の範囲】
【請求項１】
摺動繊維（Ａ）と熱融着繊維（Ｂ）とを含む布帛（Ｃ）と、熱可塑性樹脂（Ｄ）とを熱融着した複合体であって、前記熱融着繊維（Ｂ）の融点（ＴｍＢ）と、前記熱可塑性樹脂（Ｄ）の融点（ＴｍＤ）とがいずれも２２０℃以上であり、かつＴｍＢ≦ＴｍＤ＋５０℃の関係を満たすことを特徴とする複合体。
【請求項２】
前記布帛（Ｃ）の一方の面における摺動繊維（Ａ）の投影面積比が、少なくとも５０％以上であることを特徴とする請求項１記載の複合体。
【請求項３】
前記布帛（Ｃ）の一方の面における熱融着繊維（Ｂ）の投影面積比が、少なくとも１０％以上であることを特徴とする請求項１または２記載の複合体。
【請求項４】
前記熱可塑性樹脂（Ｄ）を融着させる際の熱により、前記熱融着繊維（Ｂ）が部分的に溶融されていることを特徴とする請求項１〜３のいずれか１項記載の複合体。
【請求項５】
前記熱可塑性樹脂（Ｄ）の曲げ弾性率が２．４ＧＰａ以上であることを特徴とする請求項１〜４のいずれか１項記載の複合体。
【請求項６】
前記摺動繊維（Ａ）と熱融着繊維（Ｂ）とを含む布帛（Ｃ）を設置した金型に、熱可塑性樹脂（Ｄ）を射出融着させることを特徴とする請求項１〜４のいずれか１項記載の複合体の製造方法。
【請求項７】
請求項１〜５のいずれか１項記載の複合体を、摺動部分の少なくとも一部に使用してなることを特徴とする摺動部材。
【発明の詳細な説明】
【技術分野】
【０００１】
本発明は、熱可塑性樹脂組成物を成形してなる機械要素部品または構造部材と、摩擦抵抗を低減した摺動部材とを一体化してなる摺動部材用途に好適な複合体、その製造方法および摺動部材に関するものである。
【背景技術】
【０００２】
てこ、カム、軸受などの各種機械要素やシャーシ、リブ、ビームなどの構造部材への熱可塑性樹脂の適応は、部品点数の低減や軽量化といった点に優れている。中でも、高い融点をもつエンジニアリングプラスチックは、良好な機械的強度や耐熱性などを有しているため、自動車用途をはじめとした多くの用途でこの展開がなされている。
【０００３】
しかし、機械要素部品などは摺動させて機能するものが多く、摩耗や発熱を低減するために、摩擦抵抗の低減が必要となる場合がある。
【０００４】
こうした要求に応えるため、熱可塑性樹脂組成物の中に二硫化モリブデン、ＰＴＦＥ、黒鉛などの固体潤滑剤の粉末を配合することで、成形体表面の摩擦抵抗を低減する方法もあるが、より高い効果を得るためにメッキやコーティングといった表面加工や、別途摺動部材を構造部材に部分的に取り付ける方法が一般的に用いられている。
【０００５】
例えば、摺動部材用の成形材料において、ポリアミド樹脂に数平均分子量１０００万〜２０００万で平均粒径５０〜２００μｍのＰＴＦＥ粉末を５〜４０質量％配合してなる溶融成形可能な摺動部材用熱可塑性樹脂組成物（例えば、特許文献１参照）が知られており、この技術によれば、摺動特性、耐衝撃性などの機械的特性に優れた成形材料が得られるとされている。
【０００６】
しかしながら、特許文献１に開示の技術によれば、熱可塑性樹脂そのものに比べて摺動特性を大幅に向上できることが認められるものの、母材と樹脂との相溶性が悪く、固体潤滑剤の母材からの脱落や、母材そのものの磨耗、もしくは溶融のために、いまだ十分な摺動特性が得られているとはいえない。そればかりか、機械的強度を付与することを目的として炭素繊維などの強化材を配合した場合には、強化材の母材からの脱落により、相手側の部材を傷つけてしまうというおそれがあった。
【０００７】
また、コーティングによる表面加工がなされた摺動部材において、フッ素系樹脂と耐熱性樹脂と酸化鉄粉末とを少なくとも含むコーティング剤を構造部材に塗布することにより、耐摩耗性、及び耐久性に優れた摺動部材を提供する手法（例えば、特許文献２参照）が知られているが、この手法の場合には、コーティング剤の厚みが３０μｍと薄いために、経時的に短期間で磨耗、もしくは剥離し、基材の下地が露出しやすいという問題点があった。
【先行技術文献】
【特許文献】
【０００８】
【特許文献１】特開２００７−７０５３８号公報
【特許文献２】特開平１０−１２０９８０号公報
【発明の概要】
【発明が解決しようとする課題】
【０００９】
本発明は、かかる従来技術の問題を解消して、良好な機械的強度や耐熱性などを有し、かつ摩擦抵抗を低減させると共に摩滅を防ぐことができ、更には耐久性にも優れた摺動部材用途に好適な複合体、その製造方法および摺動部材の提供を目的とするものである。
【課題を解決するための手段】
【００１０】
上記目的を達成するために本発明によれば、摺動繊維（Ａ）と熱融着繊維（Ｂ）とを含む布帛（Ｃ）と、熱可塑性樹脂（Ｄ）とを熱融着した複合体であって、前記熱融着繊維（Ｂ）の融点（ＴｍＢ）と、前記熱可塑性樹脂（Ｄ）の融点（ＴｍＤ）とがいずれも２２０℃以上であり、かつＴｍＢ≦ＴｍＤ＋５０℃の関係を満たすことを特徴とする複合体が提供される。
【００１１】
また、本発明の複合体においては、
前記布帛（Ｃ）の一方の面における摺動繊維（Ａ）の投影面積比が、少なくとも５０％以上であること、
前記布帛（Ｃ）の一方の面における熱融着繊維（Ｂ）の投影面積比が、少なくとも１０％以上であること、
前記熱可塑性樹脂（Ｄ）を融着させる際の熱により、前記熱融着繊維（Ｂ）が部分的に溶融されていること、
前記熱可塑性樹脂（Ｄ）の曲げ弾性率が２．４ＧＰａ以上であること
が、いずれも好ましい条件として挙げられる。
【００１２】
また、上記の構成からなる本発明の複合体の製造方法は、前記摺動繊維（Ａ）と熱融着繊維（Ｂ）とを含む布帛（Ｃ）を設置した金型に、熱可塑性樹脂（Ｄ）を射出融着させることを特徴とする。
【００１３】
さらに、本発明の摺動部材は、上記の構成からなる本発明の複合体を、摺動部分の少なくとも一部に使用してなることを特徴とする。
【発明の効果】
【００１４】
本発明によれば、以下に説明するとおり、機械的強度や耐熱性の要求される構造部材に使用することが可能であり、摩擦による抵抗、及び磨耗を大幅に低減させ、更には基材と布帛との強固な融着により耐久性に優れた摺動部材用途に好適な複合体、その製造方法および摺動部材を得ることができる。
また、熱可塑性樹脂（Ｄ）は摺動部分と接することは無いことから、炭素繊維などの強化剤を配合することができ、機械的強度の要求される構造部材に好適に用いることが可能となる。
【図面の簡単な説明】
【００１５】
【図１】本発明の一実施形態を示す複合体の概略模式断面図である。
【図２】本発明の複合体の製造方法を示す概略模式断面図である。
【発明を実施するための形態】
【００１６】
以下、本発明について、図面を参照しつつ詳細に説明する。
【００１７】
図１に示したように、本発明の複合体（１）は、摺動繊維（Ａ）と熱融着繊維（Ｂ）とを含む布帛（Ｃ）（２）と、熱可塑性樹脂（Ｄ）（３）とを熱融着した複合体であって、熱融着繊維（Ｂ）の融点（ＴｍＢ）と、熱可塑性樹脂（Ｄ）の融点（ＴｍＤ）とがいずれも２２０℃以上であり、かつＴｍＢ≦ＴｍＤ＋５０℃の関係を満たしている。そして、この複合体を、摩擦が生じる部分に構造部材として使用することにより、摩擦による抵抗、及び磨耗を低減させることができる。また、低摩擦性能を付与するためフッ素系樹脂などをコンパウンドしたり、フッ素系樹脂コーティング剤を塗布したりするのではなく、摺動繊維（Ａ）と熱融着繊維（Ｂ）とを含む布帛（Ｃ）と熱可塑性樹脂（Ｄ）とで構成することにより、フッ素系樹脂の基材からの脱離や、コーティング剤の剥離または摩滅など、フッ素系樹脂の消失による摩擦性能低化を生じることなく、長時間の使用にも耐えうる耐久性を得ることができる。
【００１８】
優れた摺動特性を得るためだけであれば低摩擦特性を有する摺動繊維、例えばフッ素系繊維のみで布帛を構成することが好ましいが、フッ素系繊維は非粘着性の特性を持つために他素材と接着しにくいという問題がある。このため、本発明においては、他素材との固着性を良好にするため、図１に示したように、布帛（Ｃ）（２）の一方の面（２ａ）を、摺動繊維（Ａ）を主として構成し、他方の面（２ｂ）を、熱融着繊維（Ｂ）を主として構成する布帛とすることが好ましい。このとき、熱融着時の熱により、熱融着繊維を部分的に溶融せしめることで、熱可塑性樹脂など他素材との固着性を高めることができる。
【００１９】
また、これら繊維を含む布帛の中にさらに異なる繊維を適宜含ませることも好ましい形態の１つである。３種類以上の繊維を含む布帛とすることにより、例えば、布帛自身の引張強度を向上させたり、布帛自身の厚みを厚くして、耐摩耗性を向上させたりすることが容易になる。
【００２０】
本発明に使用される摺動繊維（Ａ）は、特に動摩擦係数が、０．４以下の繊維のことをいい、動摩擦係数が小さい繊維であるほど好ましい。動摩擦係数の下限は０．１である。動摩擦係数を０．４以下とすることで、摺動性を有する繊維として機能する。一方、動摩擦係数を０．１以上とすることで、織物にしたときに繊維が抜け落ちず、摺動性を有する布帛として使用することができる。ここで、摺動繊維（Ａ）の動摩擦係数は、ＪＩＳ  Ｌ１０１５：２０１０  ８．１３（摩擦係数）で測定した値である。例えばフッ素系樹脂、ポリアセタール樹脂、アラミド樹脂、ポリエーテルエーテルケトン、ポリイミド、ポリアミドイミド、ポリエーテルイミドおよび超高分子ポリエチレンなどからなる繊維が挙げられるが、本発明に係る複合体に対して、上記した動摩擦係数が、０．４以下の樹脂からなる繊維であれば特に限定されるものではない。例えば、フッ素系繊維は、主鎖または側鎖にフッ素原子を１個以上含む繰り返し構造単位を有する重合体からなり、フッ素原子数の多い繰り返し構造単位で構成されたものほど好ましい。例えば、ポリテトラフルオロエチレン（ＰＴＦＥ）、４フッ化エチレン−６フッ化プロピレン共重合体（ＦＥＰ）、４フッ化エチレン−パーフルオロアルキルビニルエーテル共重合体（ＰＦＡ）、エチレン−４フッ化エチレン共重合体（ＥＴＦＥ）などを挙げることができ、中でも、表面低摩擦特性に優れるＰＴＦＥ繊維を用いることがさらに好ましい。かかる摺動繊維は、単品またはこれらを組合せてなる複合物を使用することもできる。
【００２１】
摺動繊維（Ａ）の形態としては、１本のフィラメントで構成されるモノフィラメント、複数本のフィラメントで構成されるマルチフィラメント、また、捲縮加工をして所定の長さにカットしてなるステープルのいずれも採用することができる。前述のマルチフィラメントは、複数の繊維を複合して構成することも可能であるが、表面低摩擦特性に優れる摺動繊維、例えばフッ素系繊維でいえばＰＴＦＥ繊維のみで構成すると、より摺動性が優れ摩擦時の摩擦抵抗や磨耗量が低減されるので好ましい。
【００２２】
一方、熱融着繊維（Ｂ）としては、例えば、ポリアミド（ＰＡ６、ＰＡ６６）、ポリフェニレンサルファイド（ＰＰＳ）、ポリブチレンテレフタレート（ＰＢＴ）などのポリエステル、液晶ポリマー（ＬＣＰ）などの融点が２２０度以上の樹脂からなる繊維が挙げられるが、樹脂の融点は２２０〜３５０度の範囲内であることが好ましく、さらには２２５〜３３０度の範囲内であることが好ましい。樹脂の融点を２２０度以上とすることで、耐熱性に優れた複合体を得ることができる。一方、３５０度以下とすることで、熱融着繊維の熱分解を防ぐことができる。ここで、樹脂の融点は、示差走査型熱量測定装置を用い、昇温速度１０℃／分で測定した融解ピーク温度である。これらの繊維を用いることにより、熱融着時に容易に熱融着繊維を溶融することができ、接着面として、本発明の布帛を容易に他素材に重ね合わせて強固に融着させることが可能である。
【００２３】
熱融着繊維（Ｂ）の形態としては、１本のフィラメントで構成されるモノフィラメント、複数本のフィラメントで構成されるマルチフィラメント、また、捲縮加工をして所定の長さにカットしてなるステープルのいずれも採用することができる。前述のマルチフィラメントは、摺動繊維と同様に複数の繊維を複合して構成することも可能である。
【００２４】
摺動繊維を含む一方の面（２ａ）においては、該面を構成する全繊維中、上記した摺動繊維（Ａ）の投影面積比率が５０重量％以上であることが好ましく、さらには６０〜９０重量％の範囲内であることが好ましい。摺動繊維の比率を５０重量％以上とすることで、摩擦時の摩擦抵抗や磨耗量が低減される。一方、９０重量％以下とすることで、熱融着繊維との分離を防ぐことができ、布帛強度の低下を防ぐことができる。
【００２５】
また、熱融着繊維（Ｂ）を含む他方の面（２ｂ）においては、該面を構成する全繊維中、上記した熱融着繊維（Ｂ）の投影面積比率が１０重量％以上であることが好ましく、さらには２０〜９０重量％の範囲内であることが好ましい。熱融着繊維の比率を１０重量％以上とすることで、熱融着繊維が加熱により溶融して、基材と布帛とが強固に融着される。一方、９０重量％以下とすることで、加熱による溶融部分により繊維自身の形態保持性が悪くなることを防ぐことができ、布帛強度の低下を防ぐことができる。
【００２６】
上記のような本発明の布帛（Ｃ）は、上述した繊維で、例えば、平織り、綾織り、朱子織りなどの織物やタテ編み、ヨコ編み、丸編みなどの編み物からなるものや、また、これらを用意し、積層し縫製して得ることもできる。また、上述した繊維で２重織りの織物や２重編みの編み物を作製することで、本発明の布帛とすることもできる。摺動の方向均一性を高めたり、熱可塑性樹脂との密着性を高めたりするには平織りが好ましく、中でも、摺動繊維を布帛の一方の面に主として構成し、熱融着繊維を他方の面に主として構成した２重平織物がより好ましい。
【００２７】
また、上述した繊維からなる不織布を積層しニードルパンチやウォータージェットパンチなどで一体化することで本発明の布帛を得てもよい。なお、この場合、個々の不織布に予めニードルパンチやウォータージェットパンチが施されていてもいなくてもよい。
【００２８】
一方、本発明に使用される熱可塑性樹脂（Ｄ）は、例えば、ポリアミド（ＰＡ６、ＰＡ６６）、ポリフェニレンサルファイド（ＰＰＳ）、ポリブチレンテレフタレート（ＰＢＴ）などのポリエステル、液晶ポリマー（ＬＣＰ）など、融点が２２０度以上の樹脂を用いることができるが、汎用性、及び耐熱性の観点から、ポリアミド、ポリフェニレンサルファイドが好ましい。また、樹脂の融点は２２０〜３５０度の範囲内であることが好ましく、さらには２２５〜３３０度の範囲内であることが好ましい。樹脂の融点を２２０度以上とすることで、耐熱性に優れた複合体を得ることができる。一方、３５０度以下とすることで、熱可塑性樹脂の熱分解を防ぐことができる。ここで、樹脂の融点は、示差走査型熱量測定装置を用い、昇温速度１０℃／分で測定した融解ピーク温度である。
かかる熱可塑性樹脂は、単品またはこれらを組合せてなる複合物を使用することもできる。また、本発明に使用される熱可塑性樹脂は、炭素繊維、ガラス繊維などの強化剤を配合することができ、また、その目的に反しない範囲で、エラストマー、酸化防止剤、難燃剤等を配合することができる。
【００２９】
熱融着繊維（Ｂ）と熱可塑性樹脂（Ｄ）の組み合わせは、請求項１に記載したＴｍＢ≦ＴｍＤ＋５０℃の関係を満たす限り、特に限定されるものではないが、熱融着繊維と熱可塑性樹脂の密着性の観点から、相溶性の高い樹脂を用いることが好ましく、中でも、同種である樹脂を用いることがより好ましい。
【００３０】
以上のような本発明の複合体は、摺動繊維と熱融着繊維とを含む布帛のうち、一方の面が高い比率で熱融着繊維を有し、熱可塑性樹脂との極めて強固な融着により、例えば、樹脂との相溶性が悪いフッ素繊維を有していても、長時間の使用にも耐え、また、他方の面が高い比率で摺動繊維を有し、他の物質との摩擦力を低減し、摩滅を防ぐことができる。      
【００３１】
更に、熱可塑性樹脂には炭素繊維などの強化剤を配合することができるので、エンジニアリングプラスチックならではの機械的強度や耐熱性と、摺動部材ならではの耐摩耗性や低摩擦抵抗とを両立させることができる。本発明の複合体は、かかる特性を有するので、この複合体を、摺動部分の少なくとも一部に使用してなる摺動部材は、部品点数の削減や軽量化に貢献し、自動車用途をはじめ、多くの用途に好適に用いることが可能となる。
【００３２】
かかる複合体の成型方法としては特に限定はされないが、基材と布帛との熱圧着、振動溶着、レーザー溶着などの手法や、熱可塑性樹脂を押出成型、射出成型、金型成型、押出金型成型、射出金型成型などの手法で成型することが可能であり、特に射出成形であることが好ましい。本発明に使用される布帛は、上述の成型加工時に金型内にセットされ、熱可塑性樹脂を射出する際の熱によって熱融着繊維部分を部分的に溶融することにより、従来の成型方法を変更することなく熱可塑性樹脂との固着性に優れた複合体を成型することが可能となる。
【００３３】
上記複合体を成形するには、図２に示すように、所定の分離型（４）、（５）からなる射出成形機金型の分離型（４）、（５）間に、少なくとも５０％以上が摺動繊維である面（２ａ）が可動側（４）、少なくとも１０％以上が熱融着繊維である面（２ｂ）が固定側（５）になるようセットし、分離型（４）、（５）を閉じてスプルー（６）から、熱可塑性樹脂（３）の融点以上まで加熱された材料溶融物（３ａ）をキャビティ（７）内に射出する。かくして高温の材料溶融物（３ａ）によって、布帛（２）のうち、少なくとも１０％以上が熱融着繊維である面（２ｂ）は溶融し、材料溶融物（３ａ）の射出圧によって成形されるとともに布帛（２）に一体的に溶着され、複合体（１）が得られるのである。
【実施例】
【００３４】
以下、本発明について実施例を挙げて説明するが、本発明は必ずしもこれに限定されるものではない。なお、本実施例で用いる各種特性の測定方法、及び原材料は、以下のとおりである。
【００３５】
（１）融点
ＪＩＳ  Ｋ７１２１：１９８７に準拠し、示差走査型熱量測定装置、ＤＳＣシステムＴＡ３０００（メトラー社製）を用い、昇温速度１０℃／分で測定し、融解ピーク温度を融点とした。
【００３６】
（２）摺動繊維の投影面積比率
織物表面をキーエンス製マイクロスコープＶＨＸ−２０００にて３０倍に拡大した写真をもとに、摺動繊維を含んだ繊維とそれ以外の表面積の比率を計算した。
【００３７】
（３）熱融着繊維の投影面積比率
織物表面をキーエンス製マイクロスコープＶＨＸ−２０００にて３０倍に拡大した写真をもとに、熱融着繊維を含んだ繊維とそれ以外の表面積の比率を計算した。
【００３８】
（４）曲げ弾性率
ＡＳＴＭ  Ｄ７９０に準拠して、熱可塑性樹脂の曲げ弾性率を測定した。２．４ＧＰａ以上を○、２．４ＧＰａ以下を×とした。
【００３９】
（５）密着性
織物と熱可塑性樹脂との密着性は、得られた複合体の周縁の織物を持ち、熱可塑性樹脂に対して９０度の方向に引っ張り、剥離するかどうかで評価した。剥離しないものを○、容易に剥離するものを×とした。
【００４０】
（６）繊維の動摩擦係数
ＪＩＳ  Ｌ１０１５：２０１０  ８．１３（摩擦係数）に準じ、１００ｍｇの荷重を掛け、繊維の動摩擦係数を計算した。
【００４１】
（７）複合体の動摩擦係数、及び磨耗量
ＪＩＳ  Ｋ７２１８：１９８６（プラスチックの滑り摩耗試験方法）Ａ法に準じ、複合体は、縦３０ｍｍ、横３０ｍｍに切削し、サンプルホルダーに固定した。
【００４２】
相手材はＳ４５Ｃで作られた、外径  ２５．６ｍｍ、内径  ２０ｍｍ、長さ  １５ｍｍ  の中空円筒形状の表面をサンドペーパーで磨き、粗さ測定器（ミツトヨ製ＳＪ−２０１）にて測定し０．８μｍｍ±０．１Ｒａの範囲の相手材を使用した。
【００４３】
リング摩耗試験機は、オリエンテック製ＭＯＤＥＬ：ＥＦＭ−ＩＩＩ−ＥＮを用い、面圧２５ｋｇ／ｃｍ２、摩擦速度：１５ｍ／分にて２時間試験を行ない、安定部分の動摩擦係数を計算した。動摩擦係数が０．１〜０．２未満のものを○、０．２以上のものを×とした。また、樹脂、及び複合体の試験前の重量から試験後の重量を差し引き、その値を磨耗量とした。磨耗量が５ｍｇ未満のものを○、５ｍｇ以上のものを×とした。
【００４４】
（８）原材料
（８−１）布帛
摺動繊維をタテ糸、ヨコ糸に用い、熱融着繊維をタテ糸、ヨコ糸に用い、布帛の一方の面が、投影面積比、Ｘ％が摺動繊維となり、また、布帛の一方の面が、投影面積比Ｙ％が熱融着繊維となるように、レピア織機にて２重平織物を製作した。
【００４５】
（８−２）摺動繊維
摺動繊維は、ＰＴＦＥ繊維（東レ株式会社製  トヨフロン（登録商標）４４０Ｔ−６０−Ｓ２００）を用いた。ＰＴＦＥ繊維の動摩擦係数は０．１２である。
【００４６】
（８−３）熱融着繊維
熱融着繊維のうち、ＰＰＳ繊維は東レ株式会社製  トルコン（登録商標）２２０Ｔ−５０−１９０、ＰＡ６繊維は東レ株式会社製  東レナイロン（登録商標）２３５Ｔ−３４−２２９０を用いた。なお、これら熱融着性繊維の融点は表１および表２に示したとおりである。
【００４７】
（８−４）熱可塑性樹脂
熱可塑性樹脂のうち、ＰＰＳ樹脂は東レ株式会社製Ａ６０４Ｂ、ＰＡ６６樹脂は東レ株式会社製ＣＭ３００６Ｇ３０Ｂ１を用いた。なお、これら熱可塑性樹脂の融点および曲げ弾性率は表１および表２に示したとおりである。
【００４８】
（８−５）ＰＴＦＥパウダー
ＰＴＦＥパウダーは、エースフロンＳＧ−１０００（三幸ファインマテリアル社製  微粉砕ＰＴＦＥ）を使用した。
【００４９】
（８−６）ＰＴＦＥパウダーが充填された熱可塑性樹脂
ＰＴＦＥパウダーが充填された熱可塑性樹脂は、東芝機械株式会社製  二軸混錬押出機ＴＥＭ２６ＳＳを用いて、上流側の供給口から熱可塑性樹脂を供給し、下流側の供給口からＰＴＦＥパウダーを供給し、樹脂溶融温度を３００℃、スクリュー回転を２５０ｒｐｍに設定して溶融混練した後、ペレット化して製造した。
【００５０】
［実施例１］
摺動繊維としてＰＴＦＥ繊維、熱融着繊維としてＰＰＳ繊維を用い、Ｘ＝９０％、Ｙ＝９０％の布帛を作製した。
【００５１】
この織物を射出成形機（株式会社日本製鋼所製  Ｊ１１０ＡＤ−１１０Ｈ）内の金型に、ＰＰＳ繊維の投影面積比が９０％である面が、ＰＰＳ樹脂と接触するようにセットし、シリンダー温度を３２０℃、金型温度を１３０℃に設定して、ＧＦが充填されたＰＰＳ樹脂の溶融物を射出した。得られた複合体について、前述した方法で密着性、動摩擦係数、磨耗量を測定した。その結果を表１に示す。ここで得られた複合体は、密着性と耐摩耗性とがバランス良く優れ、実用価値の高いものであった。
【００５２】
［実施例２］
摺動繊維としてＰＴＦＥ繊維、熱融着繊維としてＰＡ６繊維を用い、Ｘ＝９０％、Ｙ＝９０％の布帛を製作した。
【００５３】
この織物を射出成形機内の金型にセットし、シリンダー温度を２９０℃、金型温度を８０℃に設定して、ＧＦが充填されたＰＡ６６樹脂の溶融物を射出した。得られた複合体について、前述した方法で密着性、動摩擦係数、磨耗量を測定した。その結果を表１に示す。ここで得られた複合体は、密着性と耐摩耗性とがバランス良く優れ、実用価値の高いものであった。
【００５４】
［実施例３］
摺動繊維としてＰＴＦＥ繊維、熱融着繊維としてＰＰＳ繊維を用い、Ｘ＝９０％、Ｙ＝９０％の布帛を製作した。
【００５５】
この織物を射出成形機内の金型にセットし、シリンダー温度を２９０℃、金型温度を８０℃に設定して、ＧＦが充填されたＰＡ６６樹脂の溶融物を射出した。得られた複合体について、前述した方法で密着性、動摩擦係数、磨耗量を測定した。その結果を表１に示す。ここで得られた複合体は、密着性と耐摩耗性とがバランス良く優れ、実用価値の高いものであった。
【００５６】
［実施例４］
摺動繊維としてＰＴＦＥ繊維、熱融着繊維としてＰＰＳ繊維を用い、Ｘ＝９０％、Ｙ＝５０％の布帛を製作した。
【００５７】
この織物を射出成形機内の金型にセットし、シリンダー温度を２９０℃、金型温度を８０℃に設定して、ＧＦが充填されたＰＰＳ樹脂の溶融物を射出した。得られた複合体について、前述した方法で密着性、動摩擦係数、磨耗量を測定した。その結果を表１に示す。ここで得られた複合体は、密着性と耐摩耗性とがバランス良く優れ、実用価値の高いものであった。
【００５８】
［実施例５］
摺動繊維としてＰＴＦＥ繊維、熱融着繊維としてＰＰＳ繊維を用い、Ｘ＝９０％、Ｙ＝１５％の布帛を製作した。
【００５９】
この織物を射出成形機内の金型にセットし、シリンダー温度を２９０℃、金型温度を８０℃に設定して、ＧＦが充填されたＰＰＳ樹脂の溶融物を射出した。得られた複合体について、前述した方法で密着性、動摩擦係数、磨耗量を測定した。その結果を表１に示す。ここで得られた複合体は、密着性と耐摩耗性とがバランス良く優れ、実用価値の高いものであった。
【００６０】
［実施例６］
摺動繊維としてＥＴＦＥ繊維、熱融着繊維としてＰＰＳ繊維を用い、Ｘ＝９０％、Ｙ＝９０％の布帛を製作した。
【００６１】
この織物を射出成形機内の金型にセットし、シリンダー温度を３２０℃、金型温度を１３０℃に設定して、ＧＦが充填されたＰＰＳ樹脂の溶融物を射出した。得られた複合体について、前述した方法で密着性、動摩擦係数、磨耗量を測定した。その結果を表１に示す。ここで得られた複合体は、密着性と耐摩耗性とがバランス良く優れ、実用価値の高いものであった。
【００６２】
［実施例７］
摺動繊維としてＰＴＦＥ繊維、熱融着繊維としてＰＰＳ繊維を用い、Ｘ＝５５％、Ｙ＝９０％の布帛を製作した。
【００６３】
この織物を射出成形機内の金型にセットし、シリンダー温度を３２０℃、金型温度を１３０℃に設定して、ＧＦが充填されたＰＰＳ樹脂の溶融物を射出した。得られた複合体について、前述した方法で密着性、動摩擦係数、磨耗量を測定した。その結果を表１に示す。ここで得られた複合体は、密着性と耐摩耗性とがバランス良く優れ、実用価値の高いものであった。
【００６４】
［比較例１］
摺動繊維としてＰＴＦＥ繊維をタテ糸、ヨコ糸に用い、レピア織機にて２重平織物を製作した。
【００６５】
この織物を射出成形機内の金型にセットし、シリンダー温度を３２０℃、金型温度を１３０℃に設定して、ＧＦが充填されたＰＰＳ樹脂の溶融物を射出した。得られた複合体について、前述した方法で密着性、動摩擦係数、磨耗量を測定した。その結果を表２に示す。ここで得られた複合体は、密着性が不十分であり、実用レベルではなかった。
【００６６】
［比較例２］
シリンダー温度を３２０℃、金型温度を１３０℃に設定して、ＰＴＦＥパウダーが充填されたＰＰＳ樹脂の溶融物を射出した。得られた成形品について、前述した方法で動摩擦係数、磨耗量を測定した。その結果を表２に示す。ここで得られた成形品は、耐摩耗性が不十分であり、実用レベルではなかった。
【００６７】
［比較例３］
シリンダー温度を２９０℃、金型温度を８０℃に設定して、ＰＴＦＥパウダーが充填されたＰＡ６６樹脂の溶融物を射出した。得られた成形品について、前述した方法で動摩擦係数、磨耗量を測定した。その結果を表２に示す。ここで得られた成形品は、耐摩耗性が不十分であり、実用レベルではなかった。
【００６８】
［比較例４］
摺動繊維としてＰＴＦＥ繊維、熱融着繊維としてＰＰＳ繊維を用い、Ｘ＝９０％、Ｙ＝９０％の布帛を製作した。
【００６９】
この織物を射出成形機内の金型にセットし、シリンダー温度を２７０℃、金型温度を８０℃に設定して、ＧＦが充填されたＰＡ６樹脂の溶融物を射出した。得られた複合体について、前述した方法で密着性、動摩擦係数、磨耗量を測定した。その結果を表１に示す。ここで得られた複合体は、密着性が不十分であり、実用レベルではなかった。
【００７０】
【表１】
2015140388.tif 000003
【００７１】
【表２】
2015140388.tif 000004
【産業上の利用可能性】
【００７２】
本発明の複合体は、自動車用途をはじめとした、機械的強度や耐熱性の要求される構造部材に使用することが可能であり、摩擦による抵抗、及び磨耗を大幅に低減させ、更には基材と布帛との強固な融着により、耐久性に優れた摺動材料として好適に用いられる。
【符号の説明】
【００７３】
１     複合体
２     布帛
２ａ   投影面積比、少なくとも５０％以上が摺動繊維である面
２ｂ   投影面積比、少なくとも１０％以上が熱融着繊維である面
３     熱可塑性樹脂
３ａ   熱可塑性樹脂の溶融物
４     分離型（可動側）
５     分離型（固定側）
６     スプルー
７     キャビティ
【図１】
2015140388.tif 000005
【図２】
2015140388.tif 000006